Способ получения керамического камня для бань и саун
METHOD FOR OBTAINING CERAMIC STONE FOR BATHS AND SAUNAS

Изобретение относится к области создания пористых материалов - искусственных камней для использования в быту в индивидуальных банях и саунах.
Известен бытовой насытитель помещений аэрозолем природных калийных солей, который содержит корпус для размещения, например дробленого сильвинита, и крышку. Крышка выполнена из металла, а корпус из керамики или фарфора. Насытитель для нагрева (температура 300-400°C) устанавливают на каменку индивидуальных бань или саун или в электроплиту жилого помещения. Насыщение помещения аэрозолем природных калийных солей позволяет проводить лечение и профилактику заболеваний органов дыхания человека в домашних условиях - банях, саунах (пат. РФ №62824, МПК A61M 15/00, опубл. 10.05.07 г.).
Наиболее близким по технической сущности и достигаемому результату к предлагаемому решению является способ получения поризованного строительного кирпича, включающий увлажнение глинистого сырья, его измельчение, введение выгорающих добавок, формование, сушку и обжиг в интервале температур 980-1050°C. В качестве выгорающей добавки используют модифицированный фрезерный торф (пат. РФ №2422409, МПК C04B 38/06, опубл. 21.01.10 г.).
Недостатками способа-прототипа являются отсутствие возможности получения искусственного камня, способного к созданию воздуха бань и саун, ионизированного соляными аэрозолями и легкими отрицательными аэроионами.
Поставленная задача решается с помощью признаков указанных. в 1 пункте формулы изобретения, общих с прототипом, таких как способ получения керамического камня для бань и саун, включающий приготовление шихты, содержащей глину, увлажнение глинистого сырья, введение в него выгорающей добавки, гомогенизацию смеси, формование заготовки, сушку и обжиг, и отличительных существенных признаков, таких как после обжига полученную заготовку с пористостью 35-55% пропитывают до полного насыщения порового пространства концентрированным водным раствором, например розовой памирской соли или калийной соли Березниковского месторождения, с последующей сушкой готового изделия.
Согласно формуле изобретения для увлажнения глинистого сырья в него вводят не менее 20% воды, затем выгорающую добавку, например, древесную крошку, в количестве 5-7% от объема шихты.
Согласно формуле изобретения формуют заготовку в виде речной гальки разного размера.
Согласно формуле изобретения термообработку заготовки ведут при температуре 900-1100°C.
Согласно формуле изобретения для пропитки заготовки используют водный раствор соли с максимальной концентрацией.
Согласно формуле изобретения пропитку заготовки проводят в вакуумном эксикаторе или окунанием в раствор соли.
Вышеперечисленная совокупность существенных признаков позволяет получить следующий технический результат - создана новая технология получения профилактического средства заболеваний органов дыхания человека, пригодного для эффективного использования в банях и саунах.
Изобретение иллюстрируется ниже следующими примерами.
Пример 1
К высушенной и тонко размолотой красной глине добавили 20% по весу воды и 5% выгорающей добавки, затем гомогенизировали смесь, сформовали в виде крупной речной гальки, высушили ее и термообработали при Т=900°С. Получилась искусственная речная гальке с пористостью 35-45%, которую пропитали концентрированным раствором розовой памирской соли в вакуумном эксикаторе. Высушили. Пропитку и сушку повторили N раз до полного заполнения порового пространства солью.
Пример 2
К высушенной и тонко размолотой шамотной глине добавили 20% по весу воды и 7% выгорающей добавки, затем гомогенизировали смесь, сформовали в виде крупной речной гальки, высушили ее и термообработали при Т=1100°С. Получилась искусственная речная галька с пористостью 45-55%, которую поместили в кювету и заполнили ее концентрированным раствором соли Березниковского месторождения, подождали, когда вода испарится, затем провели дополнительную сушку.
Изготовленную предлагаемым способом речную гальку помещают на нагретую каменку, нагретую гальку поливают водой, образуется в помещении пар, насыщенный ионами KCl, NaCl, MgCl, положительно влияющий на самочувствие человека.
Данное описание рассматривается как материал, иллюстрирующий изобретение, сущность которого и объем патентных притязаний определены в нижеследующей формуле изобретения совокупностью существенных признаков и их эквивалентами.